(57)【要約】  長期にわたって高いトナー搬送性を維持するとともに、型転写によりゴム弾性層の表面に形成した凸部が破損するのを抑制できる電子写真機器用現像ロールを提供すること。  （Ａ）数平均分子量が５００００〜２０００００の範囲内にある熱可塑性ウレタンと、（Ｂ）数平均分子量が５００〜４０００の範囲内にあるポリオールと、（Ｃ）硬化剤と、を含有し、（Ａ）〜（Ｃ）成分の質量比率ａ〜ｃが、ａ＋ｂ＋ｃ＝１００、４０≦ａ≦７５、５≦ｂ≦２０、２０≦ｃの関係を満たす塗料を用いて、ゴム弾性層１４の外周に被覆層１６を形成する。
2011096471.tif 000002
【特許請求の範囲】
【請求項１】
軸体と、前記軸体の外周に型成形され、型転写により外周表面に多数の凸部が形成されたゴム弾性層と、前記ゴム弾性層の外周に形成された被覆層と、を備え、
前記被覆層は、
（Ａ）数平均分子量が５００００〜２０００００の範囲内にある熱可塑性ウレタンと、
（Ｂ）数平均分子量が５００〜４０００の範囲内にあるポリオールと、
（Ｃ）硬化剤と、を含有する塗料の硬化体よりなり、
前記塗料中の（Ａ）〜（Ｃ）成分の質量比率ａ〜ｃが下記の式（１）〜（４）を満たすことを特徴とする電子写真機器用現像ロール。
ａ＋ｂ＋ｃ＝１００      ・・・（１）
４０≦ａ≦７５          ・・・（２）
５≦ｂ≦２０            ・・・（３）
２０≦ｃ                ・・・（４）
【請求項２】
前記ゴム弾性層の凸部を覆う被覆層の厚みは１．５μｍ以上であることを特徴とする請求項１に記載の電子写真機器用現像ロール。
【請求項３】
ロール表面の凹凸高さは１〜２５μｍの範囲内であることを特徴とする請求項１または２に記載の電子写真機器用現像ロール。
【請求項４】
前記ゴム弾性層の凸部の高さは２〜５０μｍの範囲内であることを特徴とする請求項１から３のいずれかに記載の電子写真機器用現像ロール。
【発明の詳細な説明】
【技術分野】
【０００１】
本発明は、電子写真機器用現像ロールに関するものである。
【背景技術】
【０００２】
従来より、電子写真方式を採用する複写機、プリンター、ファクシミリなどの電子写真機器が知られている。電子写真機器の内部には、通常、感光ドラムが組み込まれており、感光ドラムの周囲には、現像ロール、帯電ロール、転写ロール、トナー供給ロールなどの導電性ロールが配設されている。【０００３】
この種の電子写真機器の現像ロールとしては、種々の構成のものがあり、例えば、軸体と、軸体の外周に形成されたゴム弾性層と、ゴム弾性層の外周に形成された被覆層と、を備えたものが知られている。現像ロールの表面には、高いトナー搬送性を確保して画像の高画質化を図るなどの目的で、凹凸形状が形成されることがある。【０００４】
現像ロールの表面に凹凸形状を形成する方法としては、例えば、被覆層中にウレタン樹脂などの樹脂からなる樹脂粒子を分散させる方法や、内周面に多数の凹部を有する円筒形状の成形型を用いてゴム弾性層の表面に凹凸形状を型転写する方法などが知られている。【０００５】
例えば特許文献１には、型転写によりゴム弾性層の表面に凹凸形状を形成する方法が開示されている。このゴム弾性層の外周には、被覆層（中間層）が形成されており、この被覆層を形成する目的で、熱可塑性ウレタンとポリオールと硬化剤とを含有する塗料が用いられている。
【先行技術文献】
【特許文献】
【０００６】
【特許文献１】特開２００９−１８６６５８号公報
【発明の概要】
【発明が解決しようとする課題】
【０００７】
型転写により形成したゴム弾性層の凸部は柔軟であるため、層形成ブレードなどの相手部材とゴム弾性層の凸部側面（斜面）との擦れなどにより、ゴム弾性層の凸部は破損しやすい。例えば特許文献１の現像ロールでは、耐久時にゴム弾性層の凸部の破損を招いていた。【０００８】
このように、ゴム弾性層の凸部が破損すると、ロール表面にゴム弾性層が露出し、ゴム弾性層が露出した部分ではゴム弾性層が感光体に接触する。ゴム弾性層と感光体とが接触した状態にあると、露出表面にブリードしたゴム弾性層の含有成分が感光体に移行して感光体が汚染され、画像不具合が発生するという問題があった。【０００９】
本発明が解決しようとする課題は、長期にわたって高いトナー搬送性を維持するとともに、型転写によりゴム弾性層の表面に形成した凸部が破損するのを抑制できる電子写真機器用現像ロールを提供することにある。
【課題を解決するための手段】
【００１０】
上記課題を解決するため本発明に係る電子写真機器用現像ロールは、軸体と、前記軸体の外周に型成形され、型転写により外周表面に多数の凸部が形成されたゴム弾性層と、前記ゴム弾性層の外周に形成された被覆層と、を備え、前記被覆層は、（Ａ）数平均分子量が５００００〜２０００００の範囲内にある熱可塑性ウレタンと、（Ｂ）数平均分子量が５００〜４０００の範囲内にあるポリオールと、（Ｃ）硬化剤と、を含有する塗料の硬化体よりなり、前記塗料中の（Ａ）〜（Ｃ）成分の質量比率ａ〜ｃが下記の式（１）〜（４）を満たすことを要旨とするものである。
ａ＋ｂ＋ｃ＝１００    ・・・（１）
４０≦ａ≦７５        ・・・（２）
５≦ｂ≦２０          ・・・（３）
２０≦ｃ              ・・・（４）【００１１】
この際、前記ゴム弾性層の凸部を覆う被覆層の厚みは１．５μｍ以上であることが好ましい。また、ロール表面の凹凸高さは１〜２５μｍの範囲内であることが好ましい。さらに、前記ゴム弾性層の凸部の高さは２〜５０μｍの範囲内であることが好ましい。
【発明の効果】
【００１２】
本発明に係る電子写真機器用現像ロールによれば、型転写により外周表面に多数の凸部が形成されたゴム弾性層の外周に被覆層を形成するための塗料が、（Ａ）特定の熱可塑性ウレタンと、（Ｂ）特定のポリオールと、（Ｃ）硬化剤とを含有し、塗料中の（Ａ）〜（Ｃ）成分の質量比率ａ〜ｃが特定の関係を満たすため、塗料のチクソ性が高く、ゴム弾性層の外周に塗布した際に、ゴム弾性層の凸部の斜面を覆う被覆層の膜厚が薄くなるのを抑制できる。また、塗料中の（Ａ）〜（Ｃ）成分の質量比率ａ〜ｃが特定の関係にあることから、（Ｂ）成分と比較して（Ｃ）成分の配合量が多くなるため、ゴム弾性層と被覆層との間の密着性を向上できる。【００１３】
そして、これにより、型転写でゴム弾性層の表面に形成した凸部が層形成ブレードなどの相手部材により破損するのを抑制できる。また、長期にわたってゴム弾性層の表面の凹凸形状が維持できるため、長期にわたって高いトナー搬送性を維持できる。【００１４】
このとき、ゴム弾性層の凸部を覆う被覆層の厚みが１．５μｍ以上であると、凸部の側面（斜面）を覆う被覆層の厚みは十分に確保されるため、ゴム弾性層の凸部の破損防止の効果が高い。【００１５】
また、このときのロール表面の凹凸高さが１〜２５μｍの範囲内であると、特にトナー搬送性に優れる。そして、このようにトナー搬送性に優れる凹凸形状を破損させることなく長期にわたって維持できるため、長期にわたって高いトナー搬送性を維持できる。【００１６】
さらに、このときのゴム弾性層の凸部の高さが２〜５０μｍの範囲内であると、ロール表面の凹凸高さを特定範囲内にできるため、トナー搬送性に優れる。そして、このようにトナー搬送性に優れる凹凸形状を破損させることなく長期にわたって維持できるため、長期にわたって高いトナー搬送性を維持できる。
【図面の簡単な説明】
【００１７】
【図１】本発明の電子写真機器用現像ロールを表す周方向断面図である。
【図２】電子写真機器用現像ロールのロール表面を拡大して表した断面図である。
【図３】被覆層を形成する塗料中における（Ａ）〜（Ｃ）成分の質量比率の範囲を示す三角グラフである。
【図４】電子写真機器用現像ロールのロール表面を図２よりもさらに拡大して表した断面図である。
【図５】実施例および比較例における塗料中の（Ａ）〜（Ｃ）成分の質量比率をプロットした三角グラフである。
【発明を実施するための形態】
【００１８】
次に、本発明の電子写真機器用現像ロール（以下、現像ロールということがある。）について、図を参照しつつ、詳細に説明する。電子写真機器用現像ロールは、電子写真方式を採用する複写機、プリンター、ファクシミリなどの電子写真機器に組み込まれる現像ロールであり、電子写真機器の内部に組み込まれる感光ドラムの周囲に配設されるものである。
【００１９】
図１は、一実施形態に係る現像ロール１０を表す周方向断面図である。図１に示すように、現像ロール１０は、軸体１２と、軸体１２の外周に形成されたゴム弾性層１４と、ゴム弾性層１４の外周に形成された被覆層１６とを備えている。
【００２０】
軸体１２としては、導電性シャフトを挙げることができる。導電性シャフトとしては、金属製の中実体、金属製の円筒体、あるいは、これらにめっきが施されたものなどを挙げることができる。金属の種類としては、アルミニウム、ステンレスなどを挙げることができる。軸体１２の外周面には、ゴム弾性層１４との間の接着性を向上させるなどの目的で、接着剤やプライマなどを塗布しても良い。接着剤やプライマなどには、必要に応じて、導電化を行うことができる。
【００２１】
ゴム弾性層１４は、現像ロール１０のベース層となる。図２には、ロール表面の拡大図を示す。図２を用いて、ゴム弾性層１４の詳細について説明する。ゴム弾性層１４は、その外周面に多数の凸部１４ａを有している。凸部１４ａと凸部１４ａとの間には、平坦部１４ｂを有している。平坦部１４ｂは、軸体１２の外周面に略平行な面よりなり、凸部１４ａは、平坦部１４ｂから現像ロール１０の径方向の外側に突出している。このように、ゴム弾性層１４は、凸部１４ａと平坦部１４ｂとからなる凹凸形状をその外周表面に有している。
【００２２】
ゴム弾性層１４は、円筒形状の成形型を用いて軸体１２の外周に型成形されたものである。その成形型の内周面（成形時にゴム弾性層１４の外周面が接する面）には多数の凹部が予め形成されている。成形型の凹部と凹部との間には、軸体１２の外周面と略平行な面となる成形型の平坦部を有している。成形型の内周面は、この凹部と平坦部とからなる凹凸形状をその内周面に有している。したがって、ゴム弾性層１４の型成形時には、成形型の内周面の凹凸形状がゴム弾性層１４の外周面に転写される。このように、成形型の型転写により、ゴム弾性層１４の外周表面に凸部１４ａが多数形成される。
【００２３】
ゴム弾性層１４のゴム材料としては、具体的には、シリコーンゴム、ウレタンゴム、ブタジエンゴム、ヒドリンゴムなどを例示することができる。このうち、層形成ブレードや感光体などの相手部材の押圧による弾性変形の回復に優れる（耐ヘタリ性が良好である）などの観点から、シリコーンゴム、ウレタンゴムが好ましい。また、シリコーンゴムは、温度変化や湿度変化などの環境変化に対して体積変化しにくく、環境変化によるロールの外径変動が小さい利点も有するため、特に好ましい。
【００２４】
ゴム弾性層１４には、必要に応じて、導電剤、充填剤、増量剤、補強剤、加工助剤、硬化剤、加硫促進剤、架橋剤、架橋助剤、酸化防止剤、可塑剤、紫外線吸収剤、顔料、シリコーンオイル、助剤、界面活性剤などの各種添加剤が適宜添加されていても良い。導電剤としては、カーボンブラックなどの電子導電剤や第４級アンモニウム塩などのイオン導電剤など、一般的な導電剤を挙げることができる。
【００２５】
ゴム弾性層１４は、発泡体であっても良いし、中実体であっても良い。ゴム弾性層１４の厚みは、０．１〜１０ｍｍの範囲内にあることが好ましい。より好ましくは、１〜５ｍｍの範囲内である。
【００２６】
被覆層１６は、（Ａ）熱可塑性ウレタンと、（Ｂ）ポリオールと、（Ｃ）硬化剤と、を含有する塗料の硬化体よりなる。（Ｂ）成分と（Ｃ）成分とが反応することにより熱硬化性ウレタンが形成され、硬化体が得られる。このように、被覆層１６は、熱可塑性ウレタンと熱硬化性ウレタンとを含む材料により形成されるため、ヘタリにくさ（硬さ）と硬化収縮の低減とが両立される。
【００２７】
（Ａ）熱可塑性ウレタンは、塗料の塗布しやすさなどの観点から、数平均分子量が５００００〜２０００００の範囲内にあるものが良い。熱可塑性ウレタンとしては、カプロラクタム型やアジペート型、エーテル型などを挙げることができる。このうち、高い機械的強度や弾性回復性を確保するなどの観点から、カプロラクトン型が好ましい。これにより、低硬度ながら高い機械的強度を得ることができる。熱可塑性ウレタンの数平均分子量は、ポリスチレン検量線によるゲルパーミエーションクロマトグラフィー（ＧＰＣ）法によって測定される。
【００２８】
（Ｂ）ポリオールは、塗料のチクソ性をより高めるなどの観点から、数平均分子量が５００〜４０００の範囲内にあるものが良い。ポリオールとしては、エーテル系ポリオール、カプロラクトン系ポリオール、エステル系ポリオールなどを挙げることができる。このうち、低抵抗にするなどの観点から、エーテル系ポリオールが好ましい。低抵抗であると、画像の残像特性が良好になる。ポリオールの数平均分子量は、ポリスチレン検量線によるゲルパーミエーションクロマトグラフィー（ＧＰＣ）法によって測定される。
【００２９】
エーテル系ポリオールとしては、比較的低分子量の多価アルコール１種または２種以上にエチレンオキサイド、プロピレンオキサイド、ブチレンオキサイドなどの１種または２種以上を付加重合させて得られるポリエーテルポリオールや、テトラヒドロフランを開環重合させて得られるポリテトラメチレンエーテルグリコール（ＰＴＭＥＧ）などを挙げることができる。
【００３０】
多価アルコールとしては、エチレングリコール、プロピレングリコール、１，３−プロパンジオール、１，４−ブタンジオール、１，５−ペンタンジオール、１，６−ヘキサンジオール、１，２−プロピレングリコール、１，３−プロピレングリコール、１，３−ブチレングリコール、２，３−ブチレングリコール、２，２−ジメチル−１，３−プロパンジオール、３−メチル−１，５−ペンタンジオール、２，２−ジメチル−３−ヒドロキシプロピル−２’，２’−ジメチル−３−ヒドロキシプロパネート、２，２−ジエチル−１，３−プロパンジオール等の脂肪族系グリコール、１，３−ビス（ヒドロキシメチル）シクロヘキサン、１，４−ビス（ヒドロキシメチル）シクロヘキサン、１，４−ビス（ヒドロキシエチル）シクロヘキサン、１，４−ビス（ヒドロキシプロピル）シクロヘキサン、１，４−ビス（ヒドロキシメトキシ）シクロヘキサン、１，４−ビス（ヒドロキシエトキシ）シクロヘキサン、２，２−ビス（４−ヒドロキシメトキシシクロヘキシル）プロパン、２，２−ビス（４−ヒドロキシエトキシシクロヘキシル）プロパン、ビス（４−ヒドロキシシクロヘキシル）メタン、２，２−ビス（４−ヒドロキシシクロヘキシル）プロパン、３（４），８（９），トリシクロ［５．２．１．０２，６］デカンジメタノール等の脂環族系グリコールなどを挙げることができる。このうち、特に、エチレングリコール、２，２−ジメチル−１，３−プロパンジオール、１，６−ヘキサンジオール、１，４−ビス（ヒドロキシメチル）シクロヘキサンが好ましい。
【００３１】
エステル系ポリオールの酸成分としては、コハク酸、アジピン酸、アゼライン酸、セバシン酸、ドデカンジカルボン酸、ドデシルコハク酸等の脂肪族系二塩基酸、１，２−シクロヘキサンジカルボン酸、１，３−シクロヘキサンジカルボン酸、１，４−シクロヘキサンジカルボン酸、４−メチル−１，２−シクロヘキサンジカルボン酸、１，２−ビス（４−カルボキシシクロヘキシル）メタン、２，２−ビス（４−カルボキシシクロヘキシル）プロパン等の脂環族系二塩基酸、あるいは、テレフタル酸、イソフタル酸、オルソフタル酸、１，６−ナフタレンジカルボン酸等の芳香族系二塩基酸などを挙げることができる。脂環族系二塩基酸、芳香族系二塩基酸は、樹脂の凝集力を向上させ、一方、脂肪族系二塩基酸は、樹脂の柔軟性を向上させやすい。
【００３２】
（Ｃ）硬化剤としては、イソシアネートを挙げることができる。イソシアネートとしては、分子中にイソシアネート基を１個有するイソシアネート、分子中にイソシアネート基を２個有するジイソシアネート、分子中にイソシアネート基を３個以上有するイソシアネートを挙げることができる。具体的には、２，４−トリレンジイソシアネート、２，６−トリレンジイソシアネート、ｐ−フェニレンジイソシアネート、４，４’−ジフェニルメタンジイソシアネート（ＭＤＩ）、ｍ−フェニレンジイソシアネート、３，３’−ジメトキシ−４，４’−ビフェニレンジイソシアネート、２，６−ナフタレンジイソシアネート、３，３’−ジメチル−４，４’−ビフェニレンジイソシアネート、４，４’−ジフェニレンジイソシアネート、４，４’−ジイソシアネートジフェニルエーテル、１，５−ナフタレンジイソシアネート、ｍ−キシレンジイソシアネート、等の芳香族ジイソシアネート、１，６−ヘキサンジイソシアネート、イソホロンジイソシアネート、４，４’−ジフェニルメタンジイソシアネートの水添化物のような脂肪族、脂環族ジイソシアネートなどを挙げることができる。このうち、４，４’−ジフェニルメタンジイソシアネート（ＭＤＩ）が特に好ましい。
【００３３】
硬化剤として用いるイソシアネートは、（Ｂ）ポリオールと反応できるイソシアネート基が１つ以上あれば良いため、分子中にイソシアネート基を２個以上有するイソシアネートは、（Ｂ）ポリオールの反応に用いるイソシアネート基を１個以上残して、イソシアネート基が変性されていても良い。変性イソシアネートとしては、ポリプロピレングリコール変性ＭＤＩ（ＰＰＧ変性ＭＤＩ）などを挙げることができる。
【００３４】
ここで、上記塗料中における（Ａ）〜（Ｃ）成分の配合比率は、次の通りである。すなわち、（Ａ）成分の質量比率をａ、（Ｂ）成分の質量比率をｂ、（Ｃ）成分の質量比率をｃとしたとき、質量比率ａ〜ｃは、下記の式（１）〜（４）を満たすものである。
【００３５】
ａ＋ｂ＋ｃ＝１００    ・・・（１）
４０≦ａ≦７５        ・・・（２）
５≦ｂ≦２０          ・・・（３）
２０≦ｃ              ・・・（４）
【００３６】
この関係を三角グラフで表すと、図３のようになる。したがって、質量比率ａ〜ｃは、三角グラフ上の点（６０，２０，２０）、（７５，５，２０）、（４０，５，５５）、（４０，２０，４０）の４点を結ぶ線に囲まれた範囲内（図３中の斜線で示す範囲内）にある。ただし、上記三角グラフ上の点は、（ａ，ｂ，ｃ）で表すものとする。
【００３７】
塗料中における（Ａ）〜（Ｃ）成分の質量比率ａ〜ｃがこのような特定範囲内にあることによって、塗料のチクソ性が高くなり、ゴム弾性層の外周に塗布した際に、ゴム弾性層の凸部の斜面を覆う被覆層の膜厚が薄くなるのを抑制できる。また、塗料中の（Ａ）〜（Ｃ）成分の質量比率ａ〜ｃがこのような特定の関係にあることによって、（Ｂ）成分と比較して（Ｃ）成分の配合量が多くなるため、ゴム弾性層と被覆層との間の密着性が向上する。これにより、層形成ブレードなどの相手部材で被覆層が削られるのを抑制できるため、型転写でゴム弾性層の表面に形成した凸部が相手部材により破損するのを抑制できる。また、これにより、長期にわたってゴム弾性層の表面の凹凸形状が維持できるため、長期にわたって高いトナー搬送性を維持できる。
【００３８】
上記塗料中には、本発明の効果を阻害しない範囲において、必要に応じて、（Ａ）〜（Ｃ）成分以外の他の成分が含まれていても良い。他の成分としては、溶剤、導電剤、可塑剤、レベリング剤などを挙げることができる。溶剤としては、メチルエチルケトン（ＭＥＫ）、メタノール、トルエン、イソプロピルアルコール、メチルセロソルブ、ジメチルホルムアミド等を挙げることができる。
【００３９】
塗料中に溶剤を含む場合には、塗料のチクソ性に影響を与えない範囲内で、塗料の塗工性を高めるように、また、溶剤の種類に応じて、溶剤量を適宜設定することができる。溶剤量の範囲としては、塗料中の（Ａ）〜（Ｃ）成分の合計量１００質量部に対し、１０質量部以上、５０質量部以上、１００質量部以上の範囲を例示することができる。また、溶剤量の範囲としては、塗料中の（Ａ）〜（Ｃ）成分の合計量１００質量部に対し、１０００質量部以下、８００質量部以下、５００質量部以下の範囲を例示することができる。
【００４０】
塗料の粘度としては、特に限定されるものではないが、５００ｍＰａ・ｓ以下、３００ｍＰａ・ｓ以下、１００ｍＰａ・ｓ以下の範囲を例示することができる。また、１０ｍＰａ・ｓ以上の範囲を例示することができる。塗料の粘度は、粘度計（例えばＢ型粘度計）を用いて測定することができる。
【００４１】
このような塗料の硬化体よりなる被覆層１６で覆われたロール表面には、ゴム弾性層１４の凸部１４ａに起因する凹凸形状が形成されている。この凹凸形状は、高いトナー搬送性を確保するなどの観点から、特定の凹凸形状であることが好ましい。より具体的には、ロール表面の凹凸形状の凹凸高さは１〜２５μｍの範囲内にあることが好ましい。より好ましくは、３〜２０μｍの範囲内である。ロール表面の凹凸高さは、図４に示すように、ロール表面の凸部と凹部の高低差（ｈ２）で表すことができる。
【００４２】
そして、このような塗料の硬化体よりなる被覆層１６の厚みとしては、ゴム弾性層１４の凸部１４ａを覆う部分の厚み（ｄ１）は１．５μｍ以上であることが好ましい。より好ましくは２．５μｍ以上、さらに好ましくは３．５μｍ以上である。この部分の厚み（ｄ１）が１．５μｍ以上であれば、凸部１４ａの側面（斜面）を覆う被覆層１６の厚みが十分に確保されるため、ゴム弾性層１４の凸部１４ａの破損防止の効果が高い。一方、この部分の厚み（ｄ１）が厚すぎると、ゴム弾性層１４の凸部１４ａに起因する凹凸形状がロール表面に現れにくくなる。したがって、トナー搬送性を確保するなどの観点から、この部分の厚み（ｄ１）は７μｍ以下であることが好ましい。より好ましくは５μｍ以下である。
【００４３】
また、ゴム弾性層１４の平坦部１４ｂを覆う部分の厚み（ｄ２）は８〜１６μｍの範囲内にあることが好ましい。より好ましくは１０〜１４μｍの範囲内である。この部分の厚み（ｄ２）が８μｍ以上であれば、凸部１４ａを覆う部分の厚み（ｄ１）を十分に確保できる。一方、この部分の厚み（ｄ２）が１６μｍ以下であれば、ゴム弾性層１４の凸部１４ａに起因する凹凸形状を十分に確保できる。
【００４４】
そして、ゴム弾性層１４の凸部１４ａの高さ（ｈ１）は、２〜５０μｍの範囲内にあることが好ましい。より好ましくは、５〜３０μｍの範囲内である。凸部１４ａの高さ（ｈ１）が２〜５０μｍの範囲内であると、ロール表面の凹凸高さを特定範囲内にできるため、トナー搬送性に優れる。なお、ゴム弾性層１４の凸部１４ａの高さ（ｈ１）は、平坦部１４ｂの高さと凸部１４ａの頂点の高さとの差で表すことができる。
【００４５】
ゴム弾性層１４の凸部１４ａを覆う被覆層１６の厚み（ｄ１）、平坦部１４ｂを覆う被覆層１６の厚み（ｄ２）、ロール表面の凹凸高さ（ｈ２）、ゴム弾性層１４の凸部１４ａの高さ（ｈ１）などは、図４に示すような現像ロール１０を周方向に切断した断面を観察できるレーザー顕微鏡（例えば、（株）キーエンス製、ＶＫ−９５１０）を用いて測定することができる。
【００４６】
また、ゴム弾性層１４の外周面内における凸部１４ａの数密度は、トナー搬送性を確保するとともに画像のきめ細かさを向上させるなどの観点から、５０〜１０００個／ｍｍ２の範囲内にあることが好ましい。凸部１４ａの数密度は、現像ロール１０のゴム弾性層１４の外周面を観察できるレーザー顕微鏡（例えば、（株）キーエンス製、ＶＫ−９５１０）を用いて測定することができる。
【００４７】
次に、現像ロール１０の製造方法について説明する。
【００４８】
まず、軸体１２の外周にゴム弾性層１４を形成する。より具体的には、例えば、円筒状金型の中空部に軸体１２をセットし、円筒状金型と軸体１２との間の空隙部にゴム材料を注型して加熱架橋させた後、円筒状金型から脱型することにより、軸体１２の外周にゴム弾性層１４を形成する。この際用いる円筒状金型には、内周面に多数の凹部が形成された金型を用いる。この円筒状金型を用いてゴム弾性層１４を型成形することにより、円筒状金型の内面の凹凸形状をゴム弾性層１４の外周面に転写する。
【００４９】
次いで、ゴム弾性層１４の外周に被覆層１６を形成する。より具体的には、（Ａ）熱可塑性ウレタンと（Ｂ）ポリオールと（Ｃ）硬化剤とを含有する塗料をゴム弾性層１４の外周面に塗布する。その後、塗布した塗料を乾燥し、加熱架橋処理することにより、ゴム弾性層１４の外周に被覆層１６を形成する。以上により、現像ロール１０が得られる。
【００５０】
円筒状金型の内周面に多数の凹部を形成する方法としては、例えば、円筒状金型の内周面をショットブラスト処理する方法や、円筒状金型の内周面を放電加工する方法、円筒状金型の内周面に無電解複合めっきし、その無電解複合めっき層の表面にピット（めっきの欠陥）を形成させる方法などがある。これらのうち、無電解複合めっき層の表面にピットを形成させる方法は、凹部を深くすることができ、ゴム弾性層１４の凸部１４ａをより大きくすることができる点で好ましい。
【００５１】
無電解複合めっき層の表面にピット（めっきの欠陥）を形成させるには、意図的に不良の無電解複合めっきを行なう。このピットの形成は、めっき反応中に発生する水素ガスが、析出しためっきの表面に吸着し、その吸着した部分で、めっきのさらなる析出が阻害されることによるものである。そして、各ピットの凹形状は、通常、略球面の一部からなる曲面状（例えば半球状）に形成される。
【００５２】
無電解複合めっきにおけるめっき金属としては、ニッケル、コバルト、銅、錫、パラジウム、金、またはこれらの合金などが挙げられる。これらのうち、ピットの形成容易性の観点から、ニッケルまたはニッケル合金が好ましい。
【００５３】
無電解複合めっきとしては、ピットの分布密度をより均一にしやすい観点から、粒子分散型の無電解複合めっきが好ましい。その分散粒子としては、平均粒径が０．１〜５μｍの範囲内にあることが好ましい。これにより、分散粒子のめっき浴における均一分散性および無電解複合めっき層における均一共析性が向上し、無電解複合めっき層の表面をより均一な粗面に形成することができる。
【００５４】
上記分散粒子の形成材料としては、炭化ケイ素（ＳｉＣ）、酸化アルミニウム（Ａｌ２Ｏ３）、酸化ジルコニウム（ＺｒＯ２）、酸化チタン（ＴｉＯ２）、ポリテトラフルオロエチレン（ＰＴＦＥ）、窒化ホウ素（ＢＮ）等が挙げられる。これらのうち、注型するゴム材料との離型性に優れる観点から、ＰＴＦＥが好ましい。
【００５５】
めっき浴には、めっき反応中に発生する水素ガスをより表面吸着しやすくし、ピットの形成をより簡単にできる観点から、炭化水素系のカチオン性界面活性剤または両性界面活性剤を含有させることが好ましい。
【００５６】
本発明においては、被覆層１６中に、さらに、ロール表面の粗さを形成する粗さ形成用粒子を含んでいても良い。このような粗さ形成用粒子としては、ポリウレタンビーズなどを挙げることができる。ポリウレタンビーズは、柔軟なものが好ましい。
【００５７】
また、本発明においては、被覆層１６の外周に、さらに、ロール表面を保護するなどの目的で、表面保護層を備えていても良い。表面保護層の厚みは１〜２０μｍの範囲内にあることが好ましい。表面保護層の厚みがこの範囲内にある場合には、ロール表面を保護する機能を十分に発揮できるとともに、ゴム弾性層１４の凸部１４ａに起因する凹凸形状の確保もできる。なお、被覆層１６の外周面に表面保護層を備える場合には、現像ロールの最外層は表面保護層になるため、表面保護層の表面（外周面）がロール表面となる。
【００５８】
表面保護層の材料としては、ウレタン樹脂、アクリル樹脂、シリコーン変性ウレタン樹脂、シリコーン変性アクリル樹脂などを挙げることができる。表面保護層を形成する材料中には、導電剤（電子導電剤および／またはイオン導電剤）、可塑剤、レベリング剤などの各種添加剤が１種または２種以上含まれていても良い。表面保護層の材料は、必要に応じてＭＥＫなどの溶剤を用いて調製された液状のものが好ましい。溶剤量としては、特に限定されるものではないが、塗工しやすさなどの観点から、ウレタン樹脂などの主材料１００質量部に対し、好ましくは１０〜１０００質量部、より好ましくは１００〜８００質量部の範囲内である。
【００５９】
表面保護層を形成するには、例えば、被覆層の外周面に表面保護層の材料を塗工するなどすれば良い。塗工方法は、特に制限されるものではなく、ディッピング法、スプレー法、ロールコート法などの一般的な方法を適用することができる。表面保護層の材料を塗工後、必要に応じて、乾燥、加熱架橋処理などを行うことにより、表面保護層を形成できる。
【００６０】
また、本発明においては、被覆層１６の外周に表面保護層を形成することに代えて、被覆層１６の表面を改質しても良い。被覆層１６の表面改質方法としては、１）紫外線照射による表面改質、２）トリクロロイソシアヌル酸を含有する表面改質剤を用いた表面改質、３）トリチオシアヌル酸などのチオール基を２つ以上有する化合物を含有する表面改質剤を用いた表面改質、４）ハロゲン化による表面改質、などを挙げることができる。
【００６１】
１）の表面改質を行う場合、紫外線照射装置としては、従来より公知の紫外線照射装置であって、本発明の目的に応じたものであれば、如何なるものであっても使用可能である。具体的には、アイグラフィックス株式会社製のＵＢ０３１−２Ａ／ＢＭ（商品名）等を例示することが出来る。紫外線の照射条件は、用いる紫外線照射装置の種類等に応じて適宜、決定されるが、一般には、照射強度：２０〜１５０ｍＷ／ｃｍ２程度、紫外線の光源と弾性層表面との距離：２０〜８０ｍｍ程度、照射時間：５〜３６０秒程度の条件が採用される。
【００６２】
４）の表面改質は、アルキルハイポハライド、次亜塩素酸塩、酸イミドハロゲン化合物、イソシアヌル酸ハライド、ハロゲン化ヒダントインなどの化合物とＢＦ３とを接触させることにより行うことができる。
【実施例】
【００６３】
以下に本発明を実施例により具体的に説明するが、本発明はこれらによって限定されるものではない。【００６４】
（実施例１）
＜ゴム弾性層組成物の調製＞
導電性液状シリコーンゴム（信越化学工業（株）製、「Ｘ３４−２６４Ａ／Ｂ」）をスタティックミキサにて混合し、ゴム弾性層組成物を調製した。【００６５】
＜被覆層組成物の調製＞
熱可塑性ウレタンエラストマー（熱可塑性ウレタン成分、ＢＡＳＦジャパン社製、「エラストラン」、数平均分子量１０００００）６４質量部と、エーテル系ポリオール（ポリオール成分、三洋化成社製、「ＰＰＧ２０００」、数平均分子量２０００）１６質量部と、イソシアネート（硬化剤成分、大日本インキ化学工業製、「ミリオネートＭＴ」、ＭＤＩ）２０質量部と、電子導電剤（電気化学工業製、「デンカブラック」）３０質量部と、イオン導電剤（４級アンモニウム塩）１質量部とをボールミルにより混練した後、ＭＥＫ４００質量部を加えて混合、攪拌することにより、被覆層組成物（塗料）を調製した。【００６６】
＜円筒状金型の作製＞
硫酸ニッケル６水和物を２０ｇ／リットル、次亜リン酸ナトリウム１水和物（還元剤）を２５ｇ／リットル、乳酸（錯化剤）を２７ｇ／リットル、プロピオン酸（錯化剤）を２．５ｇ／リットル、ＰＴＦＥ製分散粒子（平均粒径０．２μｍ）を５ｇ／リットル、ラウリルトリメチルアンモニウムクロライド（カチオン性界面活性剤）を０．１ｇ／リットル配合して、ｐＨ４．８のめっき浴を調製した。【００６７】
上記めっき浴に円筒状金型基材を浸漬することにより、円筒状金型基材の内面に、不良の無電解複合めっきを行ない、多数のピットが均一に分布形成された無電解複合めっき層の表面を型面とする円筒状金型（内径１２ｍｍ）を得た。このとき、めっき浴の温度を９０℃、めっき時間を１２０分間とし、無電解複合めっき層を厚み２２μｍに形成した。この無電解複合めっき層の表面の十点平均粗さ（Ｒｚ）は１０μｍであった。なお、十点平均粗さ（Ｒｚ）は、表面粗さ計（東京精密社製、サーフコム１４００Ｄ）を用いて測定した。【００６８】
＜現像ロールの作製＞
作製した円筒状金型内に導電性シャフト（φ６ｍｍ、長さ２７０ｍｍ）を同軸にセットして、金型内に調製したゴム弾性層組成物を注入し、１５０℃で３０分間加熱した後、冷却、脱型した。これにより、導電性シャフトの外周に厚さ３ｍｍのゴム弾性層を有するロール体を作製した。形成したゴム弾性層の外周面には、円筒状金型の内面に形成された多数の凹部に対応する多数の凸部が型転写により形成されている。次いで、ロール体の表面にロールコート法により調製した被覆層組成物をコーティングした後、１７０℃で６０分熱処理して厚さ１２μｍの被覆層を形成した。以上のようにして、実施例１に係る現像ロールを作製した。【００６９】
（実施例２〜７）
実施例１の被覆層組成物の調製において、熱可塑性ウレタンとポリオールとイソシアネートの配合割合を表１に記載する配合割合とした点以外は実施例１と同様にして実施例２〜７に係る現像ロールを作製した。【００７０】
（実施例８〜９）
実施例２の被覆層組成物と同じ配合割合とし、被覆層組成物（塗料）の塗布量を調整してロール表面の凹凸高さを変更した点以外は実施例２と同様にして実施例８〜９に係る現像ロールを作製した。【００７１】
（比較例１〜３）
実施例１の被覆層組成物の調製において、熱可塑性ウレタンとポリオールとイソシアネートの配合割合を表１に記載する配合割合とした点以外は実施例１と同様にして比較例１〜３に係る現像ロールを作製した。【００７２】
（実施例１０〜１１）
被覆層組成物の調製において、数平均分子量の異なる熱可塑性ウレタンエラストマーに変更した以外は実施例２と同様にして、実施例１０〜１１に係る現像ロールを作製した。用いた熱可塑性ウレタン成分は下記の通りである。
実施例１０：ＢＡＳＦジャパン社製、「エラストラン」、数平均分子量５００００
実施例１１：ＢＡＳＦジャパン社製、「エラストラン」、数平均分子量２０００００【００７３】
（実施例１２〜１３）
被覆層組成物の調製において、数平均分子量の異なるポリオールに変更した以外は実施例２と同様にして、実施例１２〜１３に係る現像ロールを作製した。用いたポリオール成分は下記の通りである。
実施例１２：三洋化成社製、「ＰＰＧ５００」、数平均分子量５００
実施例１３：三洋化成社製、「ＰＰＧ４０００」、数平均分子量４０００【００７４】
（実施例１４）
＜表面保護層組成物の調製＞
ガラス転移温度Ｔｇ＝２０℃の熱可塑性ウレタン系樹脂Ｘおよびガラス転移温度Ｔｇ＝１００℃の熱可塑性ウレタン系樹脂Ｙ（いずれも東洋紡績（株）製「バイロンＵＲシリーズ」）を、Ｘ／Ｙ混合比（質量比）が５０／５０となるように配合するとともに、熱可塑性ウレタン系樹脂の混合物１００質量部に対し、さらに電子導電剤（電気化学工業製「デンカブラック」）２０質量部およびイオン導電剤（第四級アンモニウム塩）１質量部を加えてボールミルにより混練した。次いで、この混練物にＭＥＫ４００質量部を加えて混合、攪拌することにより、表面保護層組成物を調製した。得られた表面保護層組成物の引張貯蔵弾性率Ｅ’は、１０℃において７．０×１０９Ｐａであり、５０℃において２．０×１０９Ｐａであった。なお、熱可塑性ウレタン系樹脂のガラス転移温度Ｔｇは、ＪＩＳ  Ｋ７１２１「プラスチックの転移温度測定方法」に準拠して測定した。また、表面保護層組成物の引張貯蔵弾性率Ｅ’は、ＪＩＳ  Ｋ７２４４−４「プラスチック−動的機械特性の試験方法−第４部：引張振動−非共振法」に準拠して測定した。【００７５】
＜現像ロールの作製＞
実施例２と同じ構成の現像ロールの被覆層の表面に、表面保護層組成物をロールコート法によりコーティングした後、１７０℃で６０分熱処理して厚さ９μｍの表面保護層を形成した。これにより、実施例１４の現像ロールを作製した。【００７６】
（実施例１５）
実施例２と同じ構成の現像ロールの被覆層の表面に、紫外線による表面改質を行った以外は実施例２と同様にして、実施例１５に係る現像ロールを作製した。ただし、紫外線による表面改質は、アイグラフィックス株式会社製の紫外線照射機「ＵＢ０３１−２Ａ／ＢＭ」（水銀ランプ形式）を用い、周速：５７０〜５９０ｍｍ／ｓｅｃでロール体を回転させながら、照射強度：１２０ｍＷ／ｃｍ２ 、紫外線照射機の光源と弾性層の表面との距離：４０ｍｍ、照射時間：１８０秒の条件にて行った。【００７７】
得られた各現像ロールについて、周方向の断面を観察し、ゴム弾性層の凸部を覆う被覆層の厚み（ｄ１）、ゴム弾性層の平坦部を覆う被覆層の厚み（ｄ２）、ゴム弾性層の凸部の高さ（ｈ１）、ロール表面の凹凸高さ（ｈ２）を、（株）キーエンス社製レーザー顕微鏡「ＶＫ−９５１０」を用いてそれぞれ測定した。【００７８】
また、得られた各現像ロールについて、ゴム弾性層と被覆層との間の密着性と、現像ロールの感光体への汚染性と、を評価した。評価方法は以下の通りである。【００７９】
（密着性）
ＪＩＳ  Ｋ５４００に準拠して、ナイフで、ロール表面に１ｍｍ×１ｍｍピッチで切り込みを入れ（２５マス以上）、切り込みを入れたところにセロハン粘着テープを貼り付けてそのテープを剥がす碁盤目試験を行った。剥がしたテープに１マスも付着しない場合を「○」とし、１マス以上５マス以下の範囲で付着した場合を「△」とし、５マス以上付着した場合を「×」とした。【００８０】
（汚染性）
現像ロールを市販のカラーレーザープリンター（キヤノン製、ＬＢＰ−２５１０）に組み込み、３２．５℃×８５％ＲＨの環境下で画像出しを通紙１００００枚（Ａ４サイズ）行い（耐久試験を行い）、そのまま１週間放置した。その後、一旦カートリッジを分解し、現像ロールのロール表面が当接している感光体部位にマーキングをした。その後、再度カートリッジを組み付け、ベタ画像を印字した。マーキング位置において、画像に全く白抜けが発生しなかった場合を「○」とし、画像の両端部のみ薄く白抜けが発生した場合を「△」とし、画像に白抜けが発生した場合を「×」とした。【００８１】
さらに、得られた各現像ロールの性能評価を行った。具体的には、初期および耐久後におけるトナー搬送性を評価した。評価方法は以下の通りである。【００８２】
（初期トナー搬送性）
いわゆる吸引式ファラデーゲージ法を用いて、ロール表面に付着したトナー量を測定した。すなわち、各現像ロールを市販のカラーレーザープリンター（キヤノン（株）製、「ＬＢＰ−２５１０」）に組み込み、ＨＨ環境下（３２．５℃×８５％ＲＨ）でベタ黒画像出し中にプリンターを停止した。次いで、ファラデーゲージを用いて、ロール表面に付着したトナーを吸引し、吸込み面積（Ａ）と吸込み量（Ｍ）よりトナー搬送量（Ｍ／Ａ）を算出した。トナー搬送量（Ｍ／Ａ）が４〜７ｇ／ｍ２の範囲内にある場合を合格「○」とし、トナー搬送量（Ｍ／Ａ）が４〜７ｇ／ｍ２の範囲から外れた場合を不合格「×」とした。【００８３】
（耐久後トナー搬送性）
ＨＨ環境下（３２．５℃×８５％ＲＨ）で画像出しを１００００枚（Ａ４）サイズ）行なった後、ＨＨ環境下でベタ黒画像出し中にプリンターを停止した点以外は、上記初期トナー搬送性評価と同様にして、トナー搬送量（Ｍ／Ａ）を算出した。トナー搬送量（Ｍ／Ａ）が４〜７ｇ／ｍ２の範囲内にある場合を合格「○」とし、トナー搬送量（Ｍ／Ａ）が４〜７ｇ／ｍ２の範囲から外れた場合を不合格「×」とした。【００８４】
各実施例および各比較例についての被覆層組成物（塗料）の成分の配合割合と評価結果とを表１、２に示した。各成分の配合割合は質量部で表している。また、各実施例および各比較例の熱可塑性ウレタン成分と、ポリオール成分と、イソシアネート成分の３成分の合計を１００としたときの配合割合を、三角グラフに示した。これを図５に示す。なお、実施例１０〜１５は、実施例２と同じ配合割合である。【００８５】
【表１】
2011096471.tif 000003
【００８６】
【表２】
2011096471.tif 000004
【００８７】
比較例では、被覆層を形成する塗料中の熱可塑性ウレタンとポリオールとイソシアネートの配合割合が特定範囲内にないため、ゴム弾性層と被覆層の密着性に劣っている。また、耐久後にはゴム弾性層の凸部が破損しており、耐久後のベタ画像の印字において画像に白抜けが生じる画像不具合が発生した。したがって、比較例では、耐久後には感光体への汚染が大きいことが分かった。【００８８】
これに対し、実施例では、塗料中の熱可塑性ウレタンとポリオールとイソシアネートの配合割合が特定範囲内にあるため、チクソ性が高く、ゴム弾性層の上に塗布した後、すぐに粘性が高くなって、ゴム弾性層の凸部の頂点および凸部の斜面において被覆層の膜厚が薄くなるのが抑制されていることが確認できた。具体的には、ゴム弾性層の凸部を覆う被覆層の膜厚が１．５μｍ以上であった。また、ゴム弾性層と被覆層の密着性が優れていることが確認できた。さらに、耐久後においてゴム弾性層の凸部の破損は確認されず、耐久後のベタ画像の印字において画像に白抜けが生じる画像不具合は発生しなかった。したがって、実施例では、耐久後の感光体への汚染がないことが確認できた。また、実施例の現像ロールによれば、初期および耐久後のトナー搬送性にも優れていることが確認できた。【００８９】
また、図５においては、「●」が実施例であり、「▲」が比較例である。図５によれば、実施例は、三角グラフ上の点（６０，２０，２０）、（７５，５，２０）、（４０，５，５５）、（４０，２０，４０）の４点を結ぶ線に囲まれた範囲内（斜線の範囲内）にあり、比較例は、斜線の範囲の外にあることが確認できた。【００９０】
以上、本発明の実施の形態について詳細に説明したが、本発明は上記実施の形態に何ら限定されるものではなく、本発明の要旨を逸脱しない範囲で種々の改変が可能である。
【図１】
2011096471.tif 000005
【図２】
2011096471.tif 000006
【図３】
2011096471.tif 000007
【図４】
2011096471.tif 000008
【図５】
2011096471.tif 000009
【手続補正書】
【提出日】平成24年10月18日(2012.10.18)
【手続補正１】
【補正対象書類名】特許請求の範囲
【補正対象項目名】全文
【補正方法】変更
【補正の内容】
【特許請求の範囲】
【請求項１】
軸体と、前記軸体の外周に型成形され、型転写により外周表面に多数の凸部が形成されたゴム弾性層と、前記ゴム弾性層の外周に形成された被覆層と、を備え、
前記被覆層は、
（Ａ）数平均分子量が５００００〜２０００００の範囲内にある熱可塑性ウレタンと、
（Ｂ）数平均分子量が２０００〜４０００の範囲内にあるポリオールと、
（Ｃ）硬化剤と、を含有する塗料の硬化体よりなり、
前記塗料中の（Ａ）〜（Ｃ）成分の質量比率ａ〜ｃが下記の式（１）〜（４）を満たすことを特徴とする電子写真機器用現像ロール。
ａ＋ｂ＋ｃ＝１００      ・・・（１）
４０≦ａ≦７５          ・・・（２）
５≦ｂ≦２０            ・・・（３）
２０≦ｃ                ・・・（４）
【請求項２】
前記ゴム弾性層の凸部を覆う被覆層の厚みは１．５μｍ以上であることを特徴とする請求項１に記載の電子写真機器用現像ロール。
【請求項３】
ロール表面の凹凸高さは１〜２５μｍの範囲内であることを特徴とする請求項１または２に記載の電子写真機器用現像ロール。
【請求項４】
前記ゴム弾性層の凸部の高さは２〜５０μｍの範囲内であることを特徴とする請求項１から３のいずれかに記載の電子写真機器用現像ロール。
【手続補正２】
【補正対象書類名】明細書
【補正対象項目名】００１０
【補正方法】変更
【補正の内容】
【００１０】
上記課題を解決するため本発明に係る電子写真機器用現像ロールは、軸体と、前記軸体の外周に型成形され、型転写により外周表面に多数の凸部が形成されたゴム弾性層と、前記ゴム弾性層の外周に形成された被覆層と、を備え、前記被覆層は、（Ａ）数平均分子量が５００００〜２０００００の範囲内にある熱可塑性ウレタンと、（Ｂ）数平均分子量が２０００〜４０００の範囲内にあるポリオールと、（Ｃ）硬化剤と、を含有する塗料の硬化体よりなり、前記塗料中の（Ａ）〜（Ｃ）成分の質量比率ａ〜ｃが下記の式（１）〜（４）を満たすことを要旨とするものである。
ａ＋ｂ＋ｃ＝１００    ・・・（１）
４０≦ａ≦７５        ・・・（２）
５≦ｂ≦２０          ・・・（３）
２０≦ｃ              ・・・（４）
【国際調査報告】
2011096471.tif 000010
2011096471.tif 000011